(57)【要約】【課題】本発明は、キャスト処理により高い表面光沢を有するインクジェット記録材に関するものであり、特に印画紙のような裏面の外観および手触り感があり、且つリサイクル性が良好なインクジェット記録材を提供する。【解決手段】透気性の支持体の一方の面に最表層がキャスト処理をして製造される少なくとも１層以上のインク受理層を有するインクジェット記録材において、透気性の支持体の他方の面に、水溶性または水分散性ポリエステルを主成分とするバックコート層を設けることを特徴とするインクジェット記録材。【選択図】なし【特許請求の範囲】
【請求項１】
透気性の支持体の一方の面に最表層がキャスト処理をして製造される少なくとも１層以上のインク受理層を有するインクジェット記録材において、透気性の支持体の他方の面に、水溶性または水分散性ポリエステルを主成分とするバックコート層を設けることを特徴とするインクジェット記録材。
【請求項２】
該水溶性または水分散性ポリエステルがスルホン酸基を有することを特徴とする請求項１記載のインクジェット記録材。
【発明の詳細な説明】
【技術分野】
【０００１】
本発明は、キャスト処理により高い表面光沢を有するインクジェット記録材に関するものであり、特に写真のような裏面の外観および手触り感があり、且つリサイクル性が良好なインクジェット記録材に関するものである。
【背景技術】
【０００２】
インクジェット記録方式は、種々の作動原理によりインクの微小液滴を飛翔させて紙等の被記録材に付着させ、画像や文字等の記録を行うものである。近年、インクジェットプリンタの技術が急速に進歩し、従来の印刷技術によるものと比較して遜色ない記録が得られるようになった。昨今の急速なデジタル化、デジタルカメラの普及に伴い、デジタルデータの出力用途、すなわち銀塩写真方式の代替として使用されるようになってきた。従って、銀塩写真法に用いられる印画紙と同等の光沢、色階調性、剛直等の質感や保存性が要望されてきている。そのため、支持体を銀塩写真と同様にＲＣ（レジンコート）紙を用いるものも市販されているが、価格が高い点およびエコロジーの観点から再利用（リサイクル）が難しい点が指摘されている。
【０００３】
また、近年では画像耐候性に優れた顔料インクを用いるインクジェットプリンタが使用されるようになってきている。顔料インクでも印字濃度が高い光沢紙を得るには、インクジェット記録材の記録面に連続した亀裂を有さないことが必要である。透気性の支持体にキャスト処理により記録面に連続した亀裂のない光沢感のあるインクジェット記録材を製造する方法が提案されている（例えば、特許文献１、２および３）。この処理方法によると、キャストドラムの鏡面形状がインクジェット記録シートに転写されるために、表面の平滑性が非常に高くなり、強光沢が得られるし、非透気性の支持体であるＲＣ紙と比べ安価である。
【０００４】
印画紙の裏面の外観、手触り感といった質感を得るために、裏面にポリオレフィン樹脂でラミネート加工する方法が提案されている（例えば、特許文献４）。しかし、リサイクルを行う上では、ポリオレフィン含有層は透気性の支持体との分離が難しく、また、ポリオレフィン樹脂自体のリサイクル性が低いために、リサイクル性が悪くなる欠点がある。また、裏面にポリエステル樹脂をラミネート加工する方法が提案されている（例えば、特許文献５）。ポリエステル樹脂は、リサイクル性は改善されるが、ラミネート加工や溶剤を用いた塗工が必要である。
【特許文献１】特開２００１−２８７４４２号公報
【特許文献２】特開２００４−２８４２６０号公報
【特許文献３】特開２００７−６９４５２号公報
【特許文献４】特許３５５１０４７号公報
【特許文献５】特開２００３−１９１６３２号公報
【発明の開示】
【発明が解決しようとする課題】
【０００５】
本発明の目的は、キャスト処理により高い表面光沢を有し、印画紙のような裏面の外観および手触り感があり、且つリサイクル性が良好なインクジェット記録材を提供することにある。
【課題を解決するための手段】
【０００６】
本発明の上記目的は、以下の発明によって達成された。
１）透気性の支持体の一方の面に最表層がキャスト処理をして製造される少なくとも１層以上のインク受理層を有するインクジェット記録材において、透気性の支持体の他方の面に、水溶性または水分散性ポリエステルを主成分とするバックコート層を設けることを特徴とするインクジェット記録材。
２）前記水溶性または水分散性ポリエステルがスルホン酸基を有することを特徴とする上記１）記載のインクジェット記録材。
【発明の効果】
【０００７】
本発明により、キャスト処理により高い表面光沢を有し、印画紙のような裏面の外観および手触り感があり、且つリサイクル性が良好なインクジェット記録材が得られる。
【発明を実施するための最良の形態】
【０００８】
以下、本発明のキャスト処理により高い表面光沢を有し、印画紙のような裏面の外観および手触り感があり、且つリサイクル性が良好なインクジェット記録材について、詳細に説明する。
【０００９】
本発明で用いる透気性の支持体としては、ＬＢＫＰ、ＮＢＫＰ等の化学パルプ、ＧＰ、ＰＧＷ、ＲＭＰ、ＴＭＰ、ＣＴＭＰ、ＣＭＰ、ＣＧＰ等の機械パルプ、ＤＩＰ等の古紙パルプ等の木材パルプと従来公知の顔料を主成分として、バインダーおよびサイズ剤や定着剤、歩留まり向上剤、カチオン化剤、紙力増強剤等の各種添加剤を１種類以上用いて混合し、長網抄紙機、円網抄紙機、ツインワイヤー抄紙機等の各種装置で製造された原紙であり、更に原紙に、澱粉、ポリビニルアルコール等でのサイズプレスやアンカー層を設けた紙や、それらの上にコート層を設けたアート紙、コート紙、キャストコート紙等の塗工紙も含まれる。このような原紙および塗工紙に、そのまま本発明に係わるインク受理層を設けても良いし、平坦化をコントロールする目的で、マシンカレンダー、ＴＧカレンダー、ソフトカレンダー等のカレンダー装置を使用しても良い。また、該透気性の支持体の坪量としては、通常４０〜３００ｇ／ｍ２であるが、特に制限されるものではない。
【００１０】
本発明で用いるキャスト処理は、キャストコーティング法と呼ばれ、一般に印刷用キャストコート紙と同じ製造方法であり、直接法、凝固法、再湿潤法（リウェット法）等に細分されている。直接法は、インク受理層を塗工後、未乾燥の状態（湿潤状態）で加熱された鏡面ロールに圧接し乾燥する方法である。凝固法は、インク受理層を塗工後、未乾燥の状態の該層を凝固液により凝固させた後、加熱された鏡面ロールに圧接する方法である。また、再膨潤法は、インク受理層を塗工し乾燥後、水を主体とする湿潤液にて該層を再膨潤させ、加熱された鏡面に圧接し乾燥する方法である。該法に係わる鏡面ロールの表面粗度、直径、圧接時の圧力（線圧）、塗工速度は、市販の印刷用キャストコート紙の製造条件と同様に適宜選択することができる。
【００１１】
本発明において、インク受理層は、キャスト処理される最表層となる１層のインク受理層であっても良いし、塗工によって少なくとも１層以上のインク受理層を設け、その上層として光沢発現を主機能とするインク受理層に機能分離して複数の層として形成しても良い。本発明で言うインク受理層とは、インク中の溶媒を浸透させ、保持または吸収するような空隙を構成する主として顔料とバインダーからなる。また、顔料インクを用いるインクジェットプリンタでも印字濃度を高く得るには、表面に連続した亀裂を有さないことが好ましい。
【００１２】
キャスト処理される最表層となるインク受理層で使用する顔料としては、例えば、軽質炭酸カルシウム、重質炭酸カルシウム、焼成カオリン、タルク、硫酸カルシウム、硫酸バリウム、二酸化チタン、チサンホワイト、珪酸アルミニウム、珪酸カルシウム、ケイソウ土、水酸化マグネシウム、水酸化アルミニウム、ゼオライト、活性白土、酸性白土、加水ハロサイト、ベントナイトクレー、合成非晶質シリカ、コロイダルシリカ、コロイダルアルミナ、気相法シリカ、アルミナ水和物、アルミナ等の無機顔料、スチレン系プラスチックピグメント、アクリル系プラスチックピグメント、ポリスチレン、尿素樹脂、メラミン樹脂等の有機顔料が挙げられる。中でも、合成非晶質シリカ、コロイダルシリカ、気相法シリカ、気相法アルミナ、アルミナ水和物、コロイダルアルミナのサブミクロン顔料が好ましい。サブミクロン顔料の粒子径は長辺１００〜４００ｎｍの範囲が好ましい。また、ＢＥＴ法による比表面積が６０〜６００ｍ２／ｇの範囲が好ましい。なお、このような比表面積を有する顔料は通常、直径数十ｎｍ以下の一次粒子が結合し、その内部に空隙を有する高次構造を形成してなる顔料である。
【００１３】
また、キャスト処理される最表層となるインク受理層で使用するバインダーとしては、例えば、カゼイン、ゼラチン、大豆蛋白、エーテル化澱粉、リン酸エステル化澱粉等の澱粉誘導体、カルボキシルセルロース、ヒドロキシセルロース等のセルロース誘導体等の天然高分子および各種ケン化度のポリビニルアルコールまたはそのシラノール変性、カルボキシル変性、カチオン変性、アセトアセチル変性等の各種誘導体、ポリエチレンオキサイド、ポリエチレングリコール、ポリアクリルアミド、ポリビニルピロリドン、メラミン樹脂、尿素樹脂、ポリ尿素ポリアミド樹脂等の各種水溶性合成高分子とそのカルボキシル変性、アミド変性、カチオン変性等の誘導体、ならびにスチレン−ブタジエン系、アクリル酸エステルおよびメタクリル酸エステル系、エチレン酢酸ビニル系、ポリウレタン系等の合成エマルジョン、ラテックスとそのカルボキシル基、アミド基、各種アミン基によるカチオン変性等の変性誘導体が挙げられる。添加量は、顔料の２〜４０質量％が好ましい。
【００１４】
キャスト処理される最表層となるインク受理層には、その他の添加剤として、必要に応じて、界面活性剤、消泡剤、増粘剤、色調製剤、蛍光増白剤、酸化防止剤、紫外線吸収剤など各種の添加剤を本発明の所望の効果を損なわない範囲で、適宜組み合わせて添加しても良い。
【００１５】
透気性の支持体とキャスト処理される最表層となるインク受理層との間には、要求される光沢、インク吸収性に応じて、インク受理層を１層以上設けても良い。
【００１６】
透気性の支持体とキャスト処理される最表層となるインク受理層との間のインク受理層で使用する顔料としては、公知の白色顔料を１種類以上用いることができる。例えば、軽質炭酸カルシウム、重質炭酸カルシウム、焼成カオリン、タルク、硫酸カルシウム、硫酸バリウム、二酸化チタン、チサンホワイト、珪酸アルミニウム、珪酸カルシウム、ケイソウ土、水酸化マグネシウム、水酸化アルミニウム、ゼオライト、活性白土、酸性白土、加水ハロサイト、ベントナイトクレー、合成非晶質シリカ、コロイダルシリカ、コロイダルアルミナ、気相法シリカ、アルミナ水和物、アルミナ等の無機顔料、スチレン系プラスチックピグメント、アクリル系プラスチックピグメント、ポリスチレン、尿素樹脂、メラミン樹脂の有機顔料が挙げられる。中でも、多孔性無機顔料が好ましく、特に、細孔容量が大きい多孔性合成非晶質シリカが好ましい。平均粒子径は０．１〜２０μｍの範囲が好ましい。
【００１７】
透気性の支持体とキャスト処理される最表層となるインク受理層との間のインク受理層で使用するバインダーとしては、目的とするインクジェット記録材の特性に合わせて、例えば、酸化澱粉、エーテル化澱粉、カルボキシメチルセルロース、ヒドロキシエチルセルロース等のセルロース誘導体、カゼイン、ゼラチン、大豆蛋白、ポリビニルアルコール、シリル変性ポリビニルアルコール、変性ポリビニルアルコール、酢酸ビニル重合体、エチレン−酢酸ビニル共重合体、（メタ）アクリル酸エステルの重合体、スチレン−（メタ）アクリル酸エステル共重合体、スチレン−ブタジエン共重合体、アクリロニトリル−ブタジエン共重合体、イソプレン共重合体、クロロプレン共重合体、ウレタン系重合体、および単量体の２種以上組み合わせた共重合体などの合成高分子化合物、天然ゴムラテックス等が挙げられる。添加量は、顔料１００質量％に対して、５〜８０質量％が好ましい。また、染料インクを定着する目的で従来公知のカチオン樹脂を併用することもできる。
【００１８】
透気性の支持体とキャスト処理される最表層となるインク受理層との間のインク受理層には、その他の添加剤として、必要に応じて、界面活性剤、消泡剤、増粘剤、色調製剤、蛍光増白剤、酸化防止剤、紫外線吸収剤など各種の添加剤を本発明の所望の効果を損なわない範囲で、適宜組み合わせて添加しても良い。
【００１９】
インク受理層を塗工する方法に特に制限はなく、エアーナイフコーター、ブレードコーター、ロッドブレードコーター、バーコーター、リバースロールコーター、コンマコーター、ゲートロールコーター、フィルムトランスファーコーター、リップコーター、ダイコーター、カーテンコーター等各種の塗工方式を適宜用いることができる。これらのうち、カーテンコーターは、得られる塗工層の均一性が高く、更に、キャスト処理をして製造される最表層となるインク受理層の塗工に好ましく使用される。塗工量は、特に制限はないが、各層がそれぞれ５〜２０ｇ／ｍ２を塗工することが好ましい。
【００２０】
また、各層を塗工・乾燥させた後、ソフトカレンダー、スーパーカレンダー等のカレンダー装置により平滑性を高めることも可能である。
【００２１】
また、キャスト処理における鏡面ロールからの剥離性を改善することを目的に油状物質または油状物質の水性分散物等の離型剤をキャスト処理される最表層となるインク受理層に添加したり、キャスト処理に先立ち塗工したり、キャスト方式としてリウェット法を用いる場合にはリウェットに用いる水、凝固法を用いる場合には凝固液に添加したりすることで、長時間にわたり安定した製造が可能になることから好ましい。離型剤としては、例えば、ジメチルオクチルアミン、ジメチルオクタデシルアミンなどの高級アルキルアミン、トリメチルオクチルアンモニウムクロライド、トリメチルオクタデシルアンモニウムクロライドなどの高級アルキル四級アンモニウム塩、オレイン酸、ステアリン酸、カプリル酸などの高級カルボン酸またはそれらの塩、オクチルアルコール、オクタデシルアルコールなどの高級アルコール、流動パラフィン、ポリエチレンワックス、シリコーン油などが挙げられる。
【００２２】
本発明のバックコート層で用いる水溶性または水分散性ポリエステルで用いるポリエステルは、ポリアルコールと多価カルボン酸を反応させた一種の重縮合体で得られる化学物質の総称である。ポリエステルは本来、非水溶性または非分散性である。しかし、ポリエステルに親水基を導入することにより、水溶性または水分散性とすることができ、溶剤を使わずに水性での塗工が可能となり、製造時の乾燥設備への負荷を軽減することができる。また、塗膜の耐水性が得やすい水分散性が好ましい。本発明で使用する水溶性または水分散性ポリエステルに含まれる親水基としては、水酸基、カルボキシル基、アミノ基、カルボニル基、スルホン酸基、エーテル基などが挙げられる。塗膜の耐水性を得やすいスルホン酸基が好ましい。水溶性または水分散性ポリエステルは、ｐＨ９〜１２程度のアルカリ溶液で分散し、８５℃に加熱すると透気性の支持体から分離することができ、リサイクルすることができる。
【００２３】
水溶性または水分散性ポリエステルとしては市販品を用いることもできる。例えば、水溶性ポリエステルとしては、瓦応化学工業社製の各種プラスコート、日本合成化学工業社製のポリエスターシリーズ、ＤＩＣ社製のファインテックスＥＳシリーズなどが挙げられる。また、水分散性ポリエステルとしては、東洋紡績社製のバイロナールシリーズ、ＳＫケミカル社製のＳＫＹＢＯＮシリーズ、ＤＩＣ社製のプラスディック水分散シリーズなどが挙げられる。
【００２４】
水溶性または水分散性ポリエステルのガラス転移温度（Ｔｇ）は、３０〜７０℃であることが好ましい。水溶性または水分散性ポリエステルのアンチブロッキング性は、ポリビニルアルコール、セルロース誘導体からなる水溶性バインダーや高分子ラテックスと比較して優れているが、Ｔｇが３０℃より低いとブロッキングが発生する可能性があり、７０℃より高いとバックコート層がひび割れる可能性がある。
【００２５】
水溶性または水分散性ポリエステルの分子量は、５０００〜５万であることが好ましい。５０００未満では、バックコート層の耐水性が悪くなる可能性がある。また、５万を超えると末端官能基濃度が低くなりすぎるため縮合反応が進行し難くなるために好ましくない。
【００２６】
本発明のバックコート層には、バックコート層の耐水性を強くするために必要に応じて硬化剤を添加しても良い。硬化剤としてはイソシアネート、カルボジイミドが好ましい。
【００２７】
本発明のバックコート層には、その他の添加剤として、必要に応じて、界面活性剤、消泡剤、増粘剤、色調製剤、蛍光増白剤、酸化防止剤、紫外線吸収剤など各種の添加剤を本発明の所望の効果を損なわない範囲で、適宜組み合わせて添加しても良い。
【００２８】
バックコート層を塗工する方法に特に制限はなく、エアーナイフコーター、ブレードコーター、ロッドブレードコーター、バーコーター、リバースロールコーター、コンマコーター、ゲートロールコーター、フィルムトランスファーコーター、リップコーター、ダイコーター、カーテンコーター等各種の塗工方式を適宜用いることができる。塗工量は、特に制限はないが、１〜２０ｇ／ｍ２を塗工することが好ましい。更に好ましくは、１〜１０ｇ／ｍ２である。１ｇ／ｍ２未満では、印画紙のような裏面の外観、手触り感を得ることができない。２０ｇ／ｍ２を超えると剛性が高くなり該記録材料の柔軟性が欠如し、インクジェット記録装置内での搬送性が低下することがある。
【００２９】
また、塗工・乾燥させた後、ソフトカレンダー、スーパーカレンダー等のカレンダー装置により平滑性を高めることも可能である。
【実施例】
【００３０】
以下に本発明の実施例を挙げて説明するが、本発明はこれらの例に限定されるものではない。実施例において示す「部」および「％」は、特に明示がない限り質量部および質量％を示す。
【００３１】
＜インク受理層塗工液Ａの調製＞
インク受理層の顔料として合成非晶質シリカ微粒子（水澤化学工業社製：ミズカシルＰ７８Ａ；平均粒子径３．３μｍ）１００部、バインダーとしてポリビニルアルコール（クラレ社製：ＰＶＡ１１７）２０部、カチオン性染料定着剤（住友化学社製：スミレーズレジン１００１）２０部を添加し、水を加えて分散して固形分１５％のインク受理層塗工液Ａを調製した。
【００３２】
＜インク受理層塗工液Ｂの調製＞
インク受理層の顔料として合成非晶質シリカ微粒子（水澤化学工業社製：ミズカシルＰ７８Ａ）１００部、バインダーとしてスチレン−ブタジエン（ＳＢＲ）ラテックス（ＪＳＲ社製：０６２３Ｎ）４０部、四ホウ酸ナトリウム十水和物６部（Ｈ３ＢＯ３換算で０．９７部）を添加し、水を加えて分散して固形分１７％のインク受理層塗工液Ｂを調製した。
【００３３】
＜キャスト処理される最表層となるインク受理層塗工液Ｃの調製＞
キャスト処理される最表層となるインク受理層の顔料としてコロイダルシリカ（日産化学社製：スノーテックスＡＫ）３０部、アルミナゾル（日揮触媒化成社製：カタロイドＡＳ３）７０部、バインダーとしてポリビニルアルコール（クラレ社製：ＰＶＡ１１７）２０部、離型剤としてステアリン酸カルシウム２部を添加し、水を加えて攪拌して固形分１４％のキャスト処理される最表層となるインク受理層塗工液Ｃを調製した。
【００３４】
＜キャスト処理される最表層となるインク受理層塗工液Ｄの調製＞
キャスト処理される最表層となるインク受理層の顔料として擬ベーマイト構造を有するアルミナ水和物（サソール社製：Ｄｉｓｐｅｒａｌ  ＨＰ１４）１００部と酢酸１部を混合し、２時間攪拌して解膠し、有効成分濃度２５％のアルミナ水和物ゾルを得た。得られたアルミナ水和物ゾルの１００部（有効成分２５部）に、バインダーとしてケン化度８８ｍｏｌ％のポリビニルアルコール（クラレ社製：ＰＶＡ２３５）２部、離型剤としてステアリン酸カルシウム１部を添加し、水を加えて攪拌して固形分１５％のキャスト処理される最表層となるインク受理層塗工液Ｄを調製した。
【００３５】
＜インクジェット記録材１の作製＞
坪量１５７ｇ／ｍ２の原紙（三菱製紙社製：ダイヤフォーム）上に、インク受理層塗工液Ａを、乾燥後の塗工量が１０ｇ／ｍ２となるようにエアーナイフコーターを用いて塗速１００ｍ／分で塗工し、熱風乾燥機を用いて乾燥させた。得られた塗工層にソフトカレンダーを用いて処理し、インク受理層Ａを得た。キャスト処理をする場合は、インク受理層Ａの上にキャスト処理される最表層となるインク受理層塗工液Ｃを乾燥後の塗工量が５ｇ／ｍ２となるようにエアーナイフを用いて塗工し、表面温度１００℃に加熱したキャスト装置の鏡面ロールに、線圧２０ｋＮ／ｍ、１０秒間圧接し乾燥し、インクジェット記録材１を得た。
【００３６】
＜インクジェット記録材２の作製＞
坪量１５７ｇ／ｍ２の原紙（三菱製紙社製：ダイヤフォーム）上に、インク受理層塗工液Ｂを、乾燥後の塗工量が１０ｇ／ｍ２となるようにエアーナイフコーターを用いて塗速１００ｍ／分で塗工し、熱風乾燥機を用いて乾燥させた。得られた塗工層にソフトカレンダーを用いて処理し、インク受理層Ｂを得た。インク受理層Ｂの上には、キャスト処理される最表層となるインク受理層塗工液Ｄを乾燥後の塗工量が１０ｇ／ｍ２となるようにエアーナイフコーターを用いて塗工し、熱風乾燥機を用いて乾燥させた。得られた塗工層にソフトカレンダーを用いて処理し、キャスト処理される最表層となるインク受理層Ｄを得た。このキャスト処理される最表層となるインク受理層Ｄを水に５秒間接触させて湿潤した後、表面温度１００℃に加熱したキャスト装置の鏡面ロールに、線圧２０ｋＮ／ｍ、１０秒間圧接し乾燥し、インクジェット記録材２を得た。
【００３７】
（実施例１）
インクジェット記録材１の記録面とは反対の面に水溶性ポリエステル（日本合成化学工業社製：ポリエスターＷＲ９６０；カルボキシル基含有、分子量＝７０００、Ｔｇ＝４０℃）２０％水溶液を乾燥後の塗工量が５ｇ／ｍ２となるようにエアーナイフコーターを用いて塗速１００ｍ／分で塗工し、熱風乾燥機を用いて乾燥させた。得られた塗工層にソフトカレンダーを用いて処理し、実施例１のインクジェット記録材を得た。
【００３８】
（実施例２）
実施例１の水溶性ポリエステルを水溶性ポリエステル（日本合成化学工業社製：ポリエスターＷＲ９０１；スルホン酸基含有、分子量＝２万、Ｔｇ＝６７℃）２０％水溶液に変更した以外は実施例１と同様にして実施例２のインクジェット記録材を得た。
【００３９】
（実施例３）
実施例１の水溶性ポリエステルを水分散性ポリエステル（ＳＫケミカル社製：ＳＫＹＢＯＮ  ＥＷ３１２；スルホン酸基含有、分子量＝１万、Ｔｇ＝５７℃）２０％分散液とし、塗工量を２ｇ／ｍ２に変更した以外は実施例１と同様にして実施例３のインクジェット記録材を得た。
【００４０】
（実施例４）
実施例３の塗工量を１５ｇ／ｍ２に変更した以外は実施例３と同様にして実施例４のインクジェット記録材を得た。
【００４１】
（実施例５）
実施例３の水分散性ポリエステル（ＳＫケミカル社製：ＳＫＹＢＯＮ  ＥＷ３１２；スルホン酸基含有、分子量＝１万、Ｔｇ＝５７℃）１００部に硬化剤（日清紡績社製：カルボジライトＶ−０２；カルボジイミド）５部を添加して２０％分散液に変更した以外は実施例３と同様にして実施例５のインクジェット記録材を得た。
【００４２】
（実施例６）
実施例５のインクジェット記録材１をインクジェット記録材２に変更した以外は実施例５と同様にして実施例６のインクジェット記録材を得た。
【００４３】
（比較例１）
インクジェット記録材２にバックコート層を設けないで比較例１のインクジェット記録材を得た。
【００４４】
（比較例２）
インクジェット記録材１をインクジェット記録材２に変更し、水溶性ポリエステルを下記バックコート層塗工液Ｅに変更した以外は実施例１と同様にして比較例２のインクジェット記録材を得た。
【００４５】
＜バックコート層塗工液Ｅの調製＞
バックコート層の顔料として市販の重質炭酸カルシウム１００部、分散剤として市販のポリアクリル酸系分散剤を０．１部、バインダーとして市販のスチレン−ブタジエン（ＳＢＲ）ラテックス１０部を添加し、固形分２５％のバックコート層塗液Ｅを調製した。
【００４６】
（比較例３）
インクジェット記録材２の記録面とは反対の面にポリエチレン樹脂を溶融押し出しラミネート法により１０ｇ／ｍ２の樹脂層を設けて比較例３のインクジェット記録材を得た。
【００４７】
（比較例４）
インクジェット記録材２の記録面とは反対の面にポリエチレンテレフタレート樹脂を溶融押し出しラミネート法により１０ｇ／ｍ２の樹脂層を設けて比較例４のインクジェット記録材を得た。
【００４８】
（１）印画紙のような手触り感
インクジェット記録面とは反対面の手触り感を評価した。
○：印画紙のような手触り感がある
△：印画紙のような手触り感はあるが、わずかにざらつき感がある
×：印画紙のような手触り感がない
実用上問題ない範囲は○および△の評価である。
【００４９】
（２）リサイクル性
水酸化ナトリウムでｐＨ１０に調整した溶液中に、８５℃で１時間攪拌した後、バックコート層の分離性を評価した。
○：バックコート層と透気性の支持体が分離できる
△：バックコート層と透気性の支持体の分離ができていないものがある
×：バックコート層と透気性の支持体との分離ができない
実用上問題ない範囲は○の評価である。
【００５０】
（３）ブロッキング性
インクジェット記録材のキャスト処理された表面層とバックコート層が接する状態で１ｋｇ／ｃｍ２加圧して、４０℃９０％ＲＨの条件下７日間保管し、ブロッキング性を評価した。
○：ブロッキングは全くない
△：一部ブロッキングがみられる
×：全面ブロッキングしている
実用上問題ない範囲は○および△の評価である。
【００５１】
（４）耐水性
インクジェット記録材を４０℃の温水に２４時間浸漬した後、バックコート層上にカッターナイフを用いて１ｍｍ間隔で支持体に達する１００個の碁盤目を作り、その上にセロハン粘着テープを密着させて１８０度方向に引き剥がし、バックコート層の残存する碁盤目数から耐水性を評価した。
○：残存する碁盤目数１００個
△：残存する碁盤目数８０〜９９個
×：残存する碁盤目数７９個以下
実用上問題ない範囲は○および△の評価である。
【００５２】
実施例１〜６、比較例１〜４の印画紙のような手触り感、リサイクル性、ブロッキング性、耐水性に関しての評価結果を表１に示す。
【００５３】
【表１】
2010149445.tif 000002
【００５４】
以上説明したように、水溶性または水分散性ポリエステルを主成分とするバックコート層を設けることで、印画紙のような裏面の外観および手触り感があり、且つリサイクル性が良好なインクジェット記録材が得られることがわかる。更に、スルホン酸基を有する水溶性または水分散性ポリエステルを用いた実施例２〜６では、耐水性を抑えられることがわかった。一方、比較例１、２では印画紙のような手触り感がなく、ポリエチレン樹脂を用いた比較例３はリサイクル性がなく、ポリエチレンテレフタレート樹脂を用いた比較例４はリサイクル性が低いことがわかった。